(57)【要約】      （修正有）【課題】化粧膜の乾燥速度に優れ、柔軟な化粧膜であり、また、化粧持ちが良好で、さらに化粧落としの際は通常の洗顔料で簡単に洗い流すことが可能なメイクアップ化粧料の提供。【解決手段】次の成分（Ａ）及び（Ｂ）を配合するメイクアップ化粧料：（Ａ）以下の工程（１）〜（４）；（１）エステル基含有（メタ）アクリル酸重合性単量体（（ｂ）成分）存在下で、ウレタンプレポリマー（（ａ）成分）を生成させ、（ａ）成分及び（ｂ）成分の混合液を得る工程、（２）トリエタノールアミンを用いて（ａ）成分の中和物及び（ｂ）成分の混合液を得る工程、（３）（ａ）成分の中和物及び（ｂ）成分との混合液を水性媒体中に乳化分散させて乳化液を得る工程、（４）乳化液中の（ｂ）成分を重合させて、複合樹脂エマルションを得る工程等、及び（Ｂ）水溶性または水膨潤性の皮膜を形成する高分子化合物。【選択図】なし【特許請求の範囲】
【請求項１】
次の成分（Ａ）及び（Ｂ）を配合するメイクアップ化粧料。
（Ａ）以下の工程（１）〜（４）；
（１）エステル基含有（メタ）アクリル酸単量体を含有する重合性単量体であって、これを重合させて得られる重合体のガラス転移温度が９５℃以上、１０５℃以下となる重合性単量体（（ｂ）成分）の存在下で、ポリプロピレングリコールと、ジメチロールプロピオン酸と、脂肪族又は脂環式多価イソシアネートとを反応させてイソシアネート基及びカルボキシル基を含有するウレタンプレポリマー（（ａ）成分）を生成させ、（ａ）成分及び（ｂ）成分の混合液を得る工程、
（２）（１）で得られた（ａ）成分及び（ｂ）成分の混合液中の（ａ）成分が含有するカルボキシル基を当量のトリエタノールアミンを用いて中和して、（ａ）成分の中和物及び（ｂ）成分の混合液を得る工程、
（３）（２）で得られた（ａ）成分の中和物及び（ｂ）成分の混合液を、水性媒体中に乳化分散させて乳化液を得る工程、
（４）（３）で得られた乳化液中の（ｂ）成分を重合させて、複合樹脂エマルションを得る工程、
の各工程を順次行うことにより得られ、工程（１）において、ポリプロピレングリコールとして、数平均分子量１０００のポリプロピレングリコールと数平均分子量２０００のポリプロピレングリコールの２種を９４：６〜９２：８（質量比）の割合で使用し、混合液中の（ａ）成分と（ｂ）成分との割合が、（ａ）成分：（ｂ）成分（純分質量比）＝５０：５０〜６０：４０である複合樹脂エマルション
（Ｂ）水溶性または水膨潤性の皮膜を形成する高分子化合物
【発明の詳細な説明】
【技術分野】
【０００１】
本発明は、化粧膜の乾燥（製膜）速度に優れるため色移りがなく、経時での化粧持ちも良く、また柔軟な化粧膜をつくるため化粧部位に負担感がなく、さらに化粧落としの際は、通常の洗顔料で簡単に洗い流すことが可能なメイクアップ化粧料に関するものである。
【背景技術】
【０００２】
メイクアップ化粧料は、その化粧効果を長時間維持すること、すなわち、化粧持ちの良さが、元来、強く求められており、例えば、こすれや剥がれに対する色持ちの良さを実現するため、強靭な化粧皮膜を形成させる技術を用いてきた。しかし近年、安全や安心への意識の高まりから、肌や唇、まつ毛等へ負担をかけたくないという嗜好が強まっており、メイクアップ化粧料においても、化粧部位への負担感を軽減するための化粧膜の柔軟性や、化粧落としの際に強くこすらずに落とすことができる易洗性といった機能が求められている。
【０００３】
また、メイクアップ化粧料を塗布する部位は、まぶたや口元など、体の中でも特に動きの激しい部分を含むため、その動きに追従して化粧膜を保持するという意味でも、化粧膜の高い柔軟性が求められている。さらに、このように動きの多い部位において、化粧膜の乾燥速度が遅いと、塗布直後の色移りが生じ、仕上がりの美しさにも影響するため、製膜性が良いことも重要である。
【０００４】
そこで、これらの課題を解決するために様々な検討が行われ、易洗性を向上する技術としては、複数のポリマーエマルジョンと水溶性皮膜形成剤を組合せた睫用化粧料（特許文献１参照）や、特定のコア−シェル構造の樹脂を配合したメークアップ化粧料（特許文献２参照）等が検討されてきた。また、化粧膜の柔軟性を向上する技術としては、特定の水性エマルジョンを用いることで毛髪化粧料に柔軟性を付与する技術（特許文献３参照）等が報告されている。
【先行技術文献】
【特許文献】
【０００５】
【特許文献１】特開２０１０−０７７０４２号公報
【特許文献２】特開平０６−２３９７１８号公報
【特許文献３】特開２００７−００１９６９号公報
【発明の概要】
【発明が解決しようとする課題】
【０００６】
しかしながら、特許文献１の技術では、水溶性の皮膜形成剤や可塑剤となる多価アルコールを用いるため、乾燥速度が遅く、塗布時のにじみや色移りを生じるという欠点があった。また特許文献２の技術では、耐摩擦性等には優れるものの、製膜性や化粧膜の柔軟性について、満足のいくものではなかった。また、特許文献３の技術をメイクアップ化粧料に応用しても、化粧膜が柔軟で負担感のないものが得られるが、化粧膜が柔らかすぎるため化粧持ちが悪く、製膜速度も遅いため色移りしてしまうなどの欠点もあった。このように従来技術では、優れた品質を兼ね備えたメイクアップ化粧料を実現することは困難であるのが実情であった。
従って本発明では、化粧膜の乾燥速度に優れ、柔軟な化粧膜であり、また、化粧持ちが良好で、さらに化粧落としの際は通常の洗顔料で簡単に洗い流すことが可能なメイクアップ化粧料を提供することを課題とする。
【課題を解決するための手段】
【０００７】
本発明者らは、上記課題を解決するために鋭意研究を重ねた結果、特定構造の新規な皮膜形成性エマルションポリマーに着目し、水溶性または水膨潤性の皮膜を形成する高分子化合物を組み合わせることで、化粧膜の乾燥速度に優れ、化粧持ちも良好であり、また柔軟な化粧膜を形成して、さらに通常の洗顔料でも簡単に落とすことが可能なメイクアップ化粧料を得られることを見出し本発明を完成するに至った。
【０００８】
すなわち、本発明は、次の成分（Ａ）及び（Ｂ）を配合するメイクアップ化粧料である。
（Ａ）以下の工程（１）〜（４）；
（１）エステル基含有（メタ）アクリル酸単量体を含有する重合性単量体であって、これを重合させて得られる重合体のガラス転移温度が９５℃以上、１０５℃以下となる重合性単量体（（ｂ）成分）の存在下で、ポリプロピレングリコールと、ジメチロールプロピオン酸と、脂肪族又は脂環式多価イソシアネートとを反応させてイソシアネート基及びカルボキシル基を含有するウレタンプレポリマー（（ａ）成分）を生成させ、（ａ）成分及び（ｂ）成分の混合液を得る工程、
（２）（１）で得られた混合液中の（ａ）成分が含有するカルボキシル基を当量のトリエタノールアミンを用いて中和して、（ａ）成分の中和物及び（ｂ）成分の混合液を得る工程、
（３）（２）で得られた混合液を、水性媒体中に乳化分散させて乳化液を得る工程、
（４）（３）で得られた乳化液中の（ｂ）成分を重合させて、複合樹脂エマルションを得る工程、
の各工程を順次行うことにより得られ、工程（１）において、ポリプロピレングリコールとして、数平均分子量１０００のポリプロピレングリコールと数平均分子量２０００のポリプロピレングリコールの２種を９４：６〜９２：８（質量比）の割合で使用し、混合液中の（ａ）成分と（ｂ）成分との割合が、（ａ）成分：（ｂ）成分（純分質量比）＝５０：５０〜６０：４０である複合樹脂エマルション
（Ｂ）水溶性または水膨潤性の皮膜を形成する高分子化合物
【発明の効果】
【０００９】
本発明のメイクアップ化粧料は、化粧膜の乾燥速度に優れるため色移りがなく、化粧持ちも良好であり、また柔軟な化粧膜をつくるため化粧部位に負担感がなく、さらに化粧落としの際は、通常の洗顔料で簡単に洗い流すことが可能なものである。
【発明を実施するための形態】
【００１０】
以下、本発明を詳細に説明する。
本発明に用いられる成分（Ａ）は、ウレタン系ポリマーとアクリル系ポリマーがブレンドされポリマーエマルションの形態をとるものであり、この複合樹脂エマルションは、イソシアネート基及びカルボキシル基を含有するウレタンプレポリマー（ａ）（以下、「（ａ）成分」ということがある）と、特定の重合性単量体（ｂ）（以下、「（ｂ）成分」ということがある）との混合液を水性媒体中に乳化分散し、この乳化液中の（ｂ）成分を重合させて得られる水性エマルションである。
【００１１】
成分（Ａ）は、以下の工程（１）〜（４）の工程を順次行うことによって得られる。
（１）エステル基含有（メタ）アクリル酸単量体を含有する重合性単量体であって、これを重合させて得られる重合体のガラス転移温度が９５℃以上、１０５℃以下となる重合性単量体（（ｂ）成分）の存在下で、ポリプロピレングリコールと、ジメチロールプロピオン酸と、脂肪族又は脂環式多価イソシアネートとを反応させてイソシアネート基及びカルボキシル基を含有するウレタンプレポリマー（（ａ）成分）を生成させ、（ａ）成分及び（ｂ）成分の混合液を得る工程、
（２）（１）で得られた混合液中の（ａ）成分が含有するカルボキシル基を当量のトリエタノールアミンを用いて中和して、（ａ）成分の中和物及び（ｂ）成分の混合液を得る工程、
（３）（２）で得られた混合液を、水性媒体中に乳化分散させて乳化液を得る工程、
（４）（３）で得られた乳化液中の（ｂ）成分を重合させて、複合樹脂エマルションを得る工程。
【００１２】
以下各工程について説明する。まず、工程（１）において得られる（ａ）成分のカルボキシル基含有ウレタンプレポリマーとは、イソシアネート基及びカルボキシル基を含有するウレタンプレポリマーであり、ポリプロピレングリコールと、ジメチロールプロピオン酸と、脂肪族又は脂環式多価イソシアネートとを反応させた重合体である。
【００１３】
ポリプロピレングリコールとして、数平均分子量約１０００のポリプロピレングリコール（ＰＰＧ１０００）と数平均分子量約２０００のポリプロピレングリコール（ＰＰＧ２０００）の２種をＰＰＧ１０００：ＰＰＧ２０００＝９４：６〜９２：８（質量比）の割合で使用する。
【００１４】
脂肪族又は脂環式多価イソシアネート化合物とは、１分子中に少なくとも２つのイソシアネート基を有するものであり、具体例としては、ジシクロヘキシルメタンジイソシアネート、１，６−ヘキサメチレンジイソシアネート、イソホロンジイソシアネート、１，３−シクロヘキシレンジイソシアネート、１，４−シクロヘキシレンジイソシアネート等が例示できる。
【００１５】
この（ａ）成分の酸価は１５ｍｇＫＯＨ／ｇ以上であることが好ましく、２０ｍｇＫＯＨ／ｇ以上がより好ましい。１５ｍｇＫＯＨ／ｇ未満であると、水性溶媒への分散状態が悪くなる場合がある。一方で、その上限は７０ｍｇＫＯＨ／ｇであることが好ましく、６０ｍｇＫＯＨ／ｇ以下であるとより好ましい。ジメチロールプロピオン酸の使用量は、重合により形成される（ａ）成分の酸価が上記した範囲となるように調整すればよい。
【００１６】
ジメチロールプロピオン酸の望ましい使用割合としては、ポリプロピレングリコールとジメチロールプロピオン酸との合計中３０モル％以上であることが好ましく、５０モル％以上であることがより好ましい。一方で、９０モル％以下であることが好ましく、８０モル％以下であることがより好ましい。この範囲内とすることで、上記の酸価の範囲を満たすことができる。
【００１７】
一方、ポリプロピレングリコール及びジメチロールプロピオン酸と、脂肪族又は脂環式多価イソシアネート化合物との使用割合は、当量比で、ポリプロピレングリコール及びジメチロールプロピオン酸：多価イソシアネート化合物＝１：１．２〜２が好ましく、１：１．５〜１．９がより好ましい。このように、ジオール成分であるポリプロピレングリコール及びジメチロールプロピオン酸に対して、脂肪族又は脂環式多価イソシアネート化合物が化学量論的に過剰となる割合で反応させることにより、（ａ）成分にイソシアネート基が導入される。
【００１８】
（ａ）成分を製造するためのウレタン生成反応は、（ｂ）成分の存在下で行う。この（ｂ）成分によって反応系が希釈されて反応を均一に行うことができる。
【００１９】
（ｂ）成分である重合性単量体は、エステル基含有（メタ）アクリル酸単量体を含有する重合性二重結合を有する単量体であり、中でも、イソシアネート基に対して反応性のない重合性単量体、すなわち、活性水素基を含まない重合性単量体が好ましい。
【００２０】
このような（ｂ）成分、特に活性水素基を含まない重合性単量体の例としては、炭素原子数が１〜２４の（メタ）アクリル酸アルキルエステル、エステル基含有ビニル単量体、スチレン誘導体、ビニルエーテル系単量体等が挙げられる。
【００２１】
上記炭素原子数が１〜２４の（メタ）アクリル酸アルキルエステルの例としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ｓ−ペンチル、（メタ）アクリル酸１−エチルプロピル、（メタ）アクリル酸２−メチルブチル、（メタ）アクリル酸イソペンチル、（メタ）アクリル酸ｔ−ペンチル、（メタ）アクリル酸３−メチルブチル、（メタ）アクリル酸ネオペンチル、（メタ）アクリル酸ヘキシル、（メタ）アクリル酸２−メチルペンチル、（メタ）アクリル酸４−メチルペンチル、（メタ）アクリル酸２−エチルブチル、（メタ）アクリル酸シクロペンチル、（メタ）アクリル酸シクロヘキシル、（メタ）アクリル酸ヘプチル、（メタ）アクリル酸２−ヘプチル、（メタ）アクリル酸３−ヘプチル、（メタ）アクリル酸オクチル、（メタ）アクリル酸２−オクチル、（メタ）アクリル酸２−エチルヘキシル、（メタ）アクリル酸イソオクチル、（メタ）アクリル酸ノニル、（メタ）アクリル酸３，３，５−トリメチルヘキシル、（メタ）アクリル酸デシル、（メタ）アクリル酸ウンデシル、（メタ）アクリル酸ラウリル、（メタ）アクリル酸セチル、（メタ）アクリル酸ステアリル、（メタ）アクリル酸エイコシル、（メタ）アクリル酸ドコシル、（メタ）アクリル酸テトラコシル、（メタ）アクリル酸メチルシクロヘキシル、（メタ）アクリル酸イソボルニル、（メタ）アクリル酸ノルボルニル、（メタ）アクリル酸ベンジル、（メタ）アクリル酸フェネチル等が例示される。これらの中でも、炭素原子数１〜２４の（メタ）アクリル酸アルキルエステル、とりわけ炭素原子数１〜８の（メタ）アクリル酸アルキルエステルが好ましい。なお、「（メタ）アクリル」とは、「アクリル又はメタクリル」を意味する。
【００２２】
上記エステル基含有ビニル単量体の具体例としては、酢酸ビニル、マレイン酸ジエチル、マレイン酸ジブチル、（メタ）アクリル酸ビニル等の疎水性ビニルモノマー、（メタ）アクリル酸のフルオロアルキルエステル、ラジカル重合性不飽和基含有シリコンマクロモノマー等の不飽和基含有マクロモノマー等が例示される。
【００２３】
また、上記スチレン誘導体としては、スチレン、α−メチルスチレン、ｐ−メチルスチレン、ビニルトルエン等があげられる。上記ビニルエーテル系単量体の具体例としては、ビニルメチルエーテル、ビニルシクロヘキシルエーテル等が例示される。
【００２４】
これらの（ｂ）成分は、一種類のみを用いてもよいし、複数種類を混合して用いてもよい。一種類からなる場合はその単独重合体の、複数種類からなる場合は、その組成比における共重合体のガラス転移温度が、９５℃以上、１０５℃以下である。９５℃未満であると、塗膜強度が不足してにじみが生じたり、乾燥速度が遅くなり色移りが生じる場合がある。一方、１０５℃を超えると、最低造膜温度が高くなり、均一な皮膜が形成されないことがある。
【００２５】
なお、共重合体である場合、そのガラス転移温度の算出方法は下記式（１）によるものである。ここで、Ｔｇは共重合体のガラス転移温度（Ｋ）、Ｔｇａ、Ｔｇｂ、Ｔｇｃ等は各々の単量体ａ、ｂ、ｃ等の単独重合体のガラス転移温度（Ｋ）であり、Ｗａ、Ｗｂ、Ｗｃ等は各々の単量体ａ、ｂ、ｃの、共重合体中の重量分率を示す。
１／Ｔｇ＝（Ｗａ／Ｔｇａ）＋（Ｗｂ／Ｔｇｂ）＋（Ｗｃ／Ｔｇｃ）＋…（１）
各単独重合体のガラス転移温度は、ＰＯＬＹＭＥＲ  ＨＡＮＤＢＯＯＫ（ポリマーハンドブック）等に記載されている。
【００２６】
上記（ｂ）成分の存在下、ポリプロピレングリコール、ジメチロールプロピオン酸、脂肪族又は脂環式多価イソシアネートをウレタン化反応させることにより、（ａ）成分が生成する。ウレタン化反応は、５０〜１００℃程度で、０．５〜２０時間程度行えばよい。これにより、カルボキシル基及び末端にイソシアネート基を含有する（ａ）成分を得ることができる。
【００２７】
（ａ）成分の製造に使用される触媒としては、一般にウレタン化反応に使用される触媒が使用できる。具体例としては、ジブチル錫ジラウレート等が挙げられる。
【００２８】
（ａ）成分の数平均分子量は８００〜１０，０００であることが好ましく、１０００〜９０００がより好ましい。数平均分子量が８００より小さいと、得られる皮膜が硬くなり、化粧料として用いる際に、ごわつき感等の問題が生じる可能性がある。一方１０，０００より大きいと、プレポリマーそのものの粘度が高くなり、ゲル化したり、安定なエマルションが得られなくなったりする場合がある。
【００２９】
ウレタン化反応後、生成した（ａ）成分と（ｂ）成分との混合液が得られる。混合液中の（ａ）成分と（ｂ）成分との混合割合は、純分重量比で（ａ）：（ｂ）＝５０：５０〜６０：４０である。（ｂ）成分の割合がこれよりも多いと化粧膜が硬くなり、部分的に欠落するポロ落ちが生じやすくなる。一方、（ｂ）成分が少ないと、化粧膜が柔らかすぎるため、にじみを生じやすくなる。
【００３０】
工程（２）においては、上記工程（１）で得られた（ａ）成分及び（ｂ）成分の混合液中の（ａ）成分が含有するカルボキシル基を当量のトリエタノールアミンを用いて中和して、（ａ）成分の中和物及び（ｂ）成分の混合液を得る。このように、（ａ）成分が含有するカルボキシル基を中和させることにより、（ａ）成分の水性媒体中での分散性を向上させることができる。
【００３１】
次いで工程（３）では、工程（２）で得られた（ａ）成分の中和物及び（ｂ）成分の混合液を、水性媒体中に乳化分散させて乳化液を得る。（ａ）成分の中和物及び（ｂ）成分の混合液に水性媒体を加える方法としては、混合液に水性媒体を滴下して分散させる方法、混合液を水性媒体中に滴下して分散させる方法のどちらを用いてもよい。水性媒体としては、水や、水とメタノール、エタノール等の水と相溶可能な有機溶媒との混合溶液等が挙げられる。この中でも、環境的な側面から、水が好ましい。乳化分散時の温度は、０℃以上が好ましく、１０℃以上がより好ましい。一方で８０℃以下が好ましく、６０℃以下がより好ましい。温度が高過ぎると（ａ）成分が変性するおそれがある。
【００３２】
さらに工程（４）において、工程（３）で得られた乳化液中の（ｂ）成分を重合させて、コアシェル型ポリマーエマルジョンを得る。この（ｂ）成分の重合を行う際の重合反応は、（ｂ）成分に合わせた一般的な重合方法で行うことができ、例えば、上記混合液にラジカル重合開始剤を添加して行うことができる。
【００３３】
ラジカル重合開始剤としては、慣用のラジカル重合開始剤を用いればよく、例えば、アゾビスイソブチロニトリル、アゾビス−２，４−ジメチルバレロニトリル、アゾビスシアノ吉草酸等のアゾ系開始剤、過硫酸ナトリウム、過硫酸カリウム、過硫酸アンモニウム等の過硫酸塩系開始剤、ｔ−ブチルハイドロパーオキサイドやジラウロイルパーオキサイド、ｔ−ブチルパーオキシ−２−エチルヘキサノエート、ｔ−ブチルパーオキシピバレート等の有機過酸化物系開始剤を用いることができる。また、有機過酸化物系開始剤や過硫酸塩系開始剤と、アスコルビン酸、ロンガリット又は亜硫酸金属塩等の還元剤を組み合わせたレドックス系重合開始剤も好ましく用いられる。上記ラジカル重合開始剤の使用量は、重合性単量体（ｂ）に対して、０．１〜５質量％程度、好ましくは０．５〜２質量％程度とすればよい。
【００３４】
上記（ｂ）成分の重合は、重合温度１０〜８０℃で行うことが好ましく、３０〜６０℃で行うことがより好ましい。重合は、通常、発熱が終了した後、４０〜９０℃程度に３０分〜３時間程度維持することによって、ほぼ完了する。これにより、成分（Ａ）複合樹脂エマルションが得られる。この複合樹脂は、ウレタン系ポリマーをコア、アクリル系ポリマーをシェルとした構造を有していると考えられる。
【００３５】
成分（Ａ）複合樹脂エマルションの最低造膜温度は＋２０℃以下であることが好ましく、＋１５℃以下であることがより好ましい。＋２０℃を超えると、得られる皮膜にクラック等の不良が生じやすくなる。また一方で、最低造膜温度は−１０℃以上であることが好ましく、０℃以上であることがより好ましい。−１０℃未満では得られる皮膜の耐水性が悪化することがある。
【００３６】
かくして得られる成分（Ａ）複合樹脂エマルションの固形分濃度は、特に制限されるものではないが、２０〜５０質量％であることが好ましい。なお、この成分（Ａ）複合樹脂エマルションは、特開２００７−００１９６９号公報に記載の製造方法に従って製造することができる。
【００３７】
本発明のメイクアップ化粧料における成分（Ａ）の配合量は、固形分換算で１〜２０質量％（以下単に「％」と記す）が好ましく、より好ましくは５〜１５％である。このような範囲であれば、化粧膜が柔軟なものとなるため、化粧部位に負担感がなく、易洗性にも優れたものが得られる。
【００３８】
本発明に用いられる成分（Ｂ）は、洗顔の際に、その皮膜が水に溶解すること化粧膜を崩れ易くしたり、あるいは、その皮膜が水に膨潤することで、化粧膜が肌からフィルム状のまま剥がれ易くしたりするきっかけとなり、化粧部位を強くこすることなく、簡単に洗い流すことを促す成分である。
【００３９】
水溶性の皮膜を形成する高分子化合物としては、ポリビニルアルコール、ポリビニルピロリドン、（ビニルピロリドン／酢酸ビニル）コポリマー、（ビニルアルコール／ビニルピロリドン）コポリマー、（ビニルアルコール／酢酸ビニル）コポリマー等が挙げられる。また、水膨潤性の皮膜を形成する高分子化合物としては、ポリ酢酸ビニル、（アクリル酸アルキル／酢酸ビニル）コポリマー、（メタクリル酸／アクリル酸／酢酸ビニル）コポリマー等が挙げられる。これらの中でも、分子中にビニルアルコール骨格又は酢酸ビニル骨格を有するホモポリマー及び／又はコポリマーが好ましく用いられ、さらに好ましくは、ポリビニルアルコール、（ビニルピロリドン／酢酸ビニル）コポリマーが挙げられる。これらは、必要に応じて、１種又は２種以上を適宜、組み合わせて使用することができる。
【００４０】
ポリビニルアルコールの市販品としては、「ＰＶＡ−１２０」、「ＰＶＡ−１２４」、「ＰＶＡ−２２０」等（クラレ社製）、ポリビニルピロリドンの市販品としては、ＬＵＶＩＳＫＯＬ  Ｋ−３０（バディッシュ社製）等が挙げられ、ポリ酢酸ビニルの市販品としては、ポリマーエマルションの形態で「ビニブランＧＶ−５６５１」（日信化学工業社製）、アクリル酸アルキル・酢酸ビニルコポリマーの市販品としては、ポリマーエマルションの形態で「ビニゾール  ２１４０Ｌ」（大同化成工業社製）等が挙げられる。る。
【００４１】
本発明のメイクアップ化粧料における成分（Ｂ）の配合量は、水溶性の皮膜を形成する高分子化合物であれば、固形分換算で０．０１〜５％が好ましく、より好ましくは０．０５〜３％であり、水膨潤性の皮膜を形成する高分子化合物であれば、固形分換算で０．２〜２０％が好ましく、より好ましくは１〜１５％である。このような範囲であれば、柔軟で色持ちの良い化粧膜をつくるとともに、洗顔時に化粧膜の一部ないし全てがフィルム状に剥がれ、落としやすいメイクアップ化粧料が得られる。なお、水溶性の皮膜を形成する高分子化合物と水膨潤性の皮膜を形成する高分子化合物を組み合わせる場合には、各々の好ましい配合量で配合することが出来る。
【００４２】
本発明のメイクアップ化粧料は、上記記載の成分の他に、本発明の効果を妨げない範囲で、通常化粧料に使用される成分、例えば、粉体成分、油性成分、粉体分散や感触調整としての界面活性剤、保湿としての水性成分、紫外線吸収剤、保湿剤、褪色防止剤、酸化防止剤、消泡剤、美容成分、防腐剤、香料などを本発明の効果を損なわない範囲で適宜配合することができる。
【００４３】
粉体成分に関しては、化粧料に使用されるものであれば特に限定されず、板状、紡錘状、針状等の形状、粒子径、多孔質、無孔質等の粒子構造等により特に限定されず、無機粉体類、光輝性粉体類、有機粉体類、色素粉体類、複合粉体類等が挙げられる。具体的には、カーボンブラック、コンジョウ、群青、ベンガラ、黄酸化鉄、黒酸化鉄、酸化チタン、酸化亜鉛、酸化アルミニウム、酸化セリウム、酸化マグネシウム、酸化ジルコニウム、炭酸マグネシウム、炭酸カルシウム、酸化クロム、水酸化クロム、カーボンブラック、無水ケイ酸、ケイ酸アルミニウム、ケイ酸マグネシウム、ケイ酸アルミニウムマグネシウム、マイカ、合成マイカ、合成セリサイト、セリサイト、タルク、カオリン、炭化珪素、硫酸バリウム、ベントナイト、スメクタイト、窒化硼素等の無機粉体類、オキシ塩化ビスマス、雲母チタン、酸化鉄被覆雲母、酸化鉄被覆雲母チタン、無水ケイ酸被覆雲母チタン、有機顔料処理雲母チタン、酸化チタン被覆ガラス末、酸化チタン・酸化鉄被覆ガラス末、酸化チタン・無水ケイ酸被覆ガラス末、アルミニウムパウダー等の光輝性粉体類、ステアリン酸マグネシウム、ステアリン酸亜鉛、Ｎ−アシルリジン、ナイロン等の有機粉体類、有機タール系顔料、有機色素のレーキ顔料等の色素粉体類、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体、ポリエチレンテレフタレート・アルミニウム・エポキシ積層末、ポリエチレンテレフタレート・ポリオレフィン積層フィルム末、ポリエチレンテレフタレート・ポリメチルメタクリレート積層フィルム末等が挙げられ、これらを１種又は２種以上を用いることができる。
また、これら粉体は１種又は２種以上の複合化したものを用いても良く、フッ素化合物、シリコーン系油剤、金属石ケン、ロウ、界面活性剤、油脂、炭化水素等を用いて公知の方法により表面処理を施したものであっても良い。
【００４４】
油性成分としては、動物油、植物油、合成油等の起源、及び、固形油、半固形油、液体油等の性状を問わず、炭化水素類、油脂類、ロウ類、硬化油類、エステル油類、脂肪酸類、高級アルコール類、シリコーン油類、フッ素系油類、ラノリン誘導体類、油性ゲル化剤類、油溶性樹脂、揮発性油剤等が挙げられる。具体的には、流動パラフィン、スクワラン、ワセリン、パラフィンワックス、セレシンワックス、マイクロクリスタリンワックス、エチレンプロピレンコポリマー、モンタンワックス、フィッシャトロプスワックス等の炭化水素類、モクロウ、オリーブ油、ヒマシ油、ミンク油、マカデミアンナッツ油等の油脂類、ミツロウ、カルナウバワックス、キャンデリラワックス、ゲイロウ等のロウ類、ホホバ油、セチルイソオクタネート、ミリスチン酸イソプロピル、パルミチン酸イソプロピル、ミリスチン酸オクチルドデシル、トリオクタン酸グリセリル、ジイソステアリン酸ポリグリセリル、トリイソステアリン酸ジグリセリル、トリベヘン酸グリセリル、リンゴ酸ジイソステアリル、ジオクタン酸ネオペンチルグリコール、コレステロール脂肪酸エステル、Ｎ−ラウロイル−Ｌ−グルタミン酸ジ（コレステリル・ベヘニル・オクチルドデシル）等のエステル類、ステアリルアルコール、セチルアルコール、ラウリルアルコール、オレイルアルコール、イソステアリルアルコール、ベヘニルアルコール等の高級アルコール類、メチルフェニルポリシロキサン、フッ素変性オルガノポリシロキサン等のシリコーン類、パーフルオロデカン、パーフルオロオクタン、パーフルオロポリエーテル等のフッ素系油剤類、ラノリン、酢酸ラノリン、ラノリン脂肪酸イソプロピル、ラノリンアルコール等のラノリン誘導体、オクタン酸デキストリン、ラウリン酸デキストリン、パルミチン酸デキストリン、ミリスチン酸デキストリン、ステアリン酸デキストリン、ベヘニン酸デキストリン、ヤシ油脂肪酸デキストリン、（パルミチン酸／オクタン酸）デキストリン、蔗糖脂肪酸エステル、デンプン脂肪酸エステル、１２−ヒドロキシステアリン酸、ステアリン酸カルシウム等の油性ゲル化剤類、水添ロジン酸ペンタエリスリチル、特定のアクリル酸アルキルメチルポリシロキサンエステル等の油溶性樹脂、軽質流動イソパラフィン、イソドデカン等の炭化水素油、デカメチルシクロペンタシロキサン、オクタメチルシクロテトラシロキサン、メチルトリメチコン、低重合度ジメチルポリシロキサン等のシリコーン類等の揮発性油剤等が挙げられる。
【００４５】
粉体分散や感触調整を目的で配合される界面活性剤としては、化粧料一般に用いられている界面活性剤であればいずれのものも使用でき、非イオン性界面活性剤、アニオン性界面活性剤、カチオン性界面活性剤、両性界面活性剤等が挙げられる。例えば、グリセリン脂肪酸エステル及びそのアルキレングリコール付加物、ポリグリセリン脂肪酸エステル及びそのアルキレングリコール付加物、ソルビタン脂肪酸エステル及びそのアルキレングリコール付加物、蔗糖脂肪酸エステル、ポリオキシエチレン硬化ヒマシ油、ポリオキシアルキレンアルキル共変性オルガノポリシロキサン、ポリエーテル変性オルガノポリシロキサン、レシチン等が挙げられる。
【００４６】
水性成分としては、水に可溶な成分であれば何れでもよく、例えば、エチルアルコール、ブチルアルコール等の低級アルコール、プロピレングリコール、１，３−ブチレングリコール、ジプロピレングリコール、ポリエチレングリコール等のグリコール類、グリセリン、ジグリセリン、ポリグリセリン等のグリセロール類、アロエベラ、ウイッチヘーゼル、ハマメリス、キュウリ、レモン、ラベンダー、ローズ等の植物抽出液が挙げられる。水溶性高分子としては、グアーガム、コンドロイチン硫酸ナトリウム、ヒアルロン酸ナトリウム、アラビアガム、アルギン酸ナトリウム、カラギーナン等の天然系のもの、メチルセルロース、ヒドロキシエチルセルロース、カルボキシメチルセルロース等の半合成系のもの、カルボキシビニルポリマー、アルキル付加カルボキシビニルポリマー、ポリアクリル酸ナトリウム等の合成系のものを挙げることができる。タンパク質、ムコ多糖、コラーゲン、エラスチン、ケラチン等の他の保湿剤を含有する事もできる。
【００４７】
紫外線吸収剤としては、サリチル酸ホモメンチル、サリチル酸オクチル、サリチル酸トリエタノールアミン等のサリチル酸系；パラアミノ安息香酸、ジエチルアミノヒドロキシベンゾイル安息香酸ヘキシル、エチルジヒドロキシプロピルパラアミノ安息香酸、グリセリルパラアミノ安息香酸、オクチルジメチルパラアミノ安息香酸、パラジメチルアミノ安息香酸アミル、パラジメチルアミノ安息香酸２−エチルへキシル等のＰＡＢＡ系；４−（２−β−グルコピラノシロキシ）プロポキシ−２−ヒドロキシベンゾフェノン、ジヒドロキシジメトキシベンゾフェノン、ジヒドロキシジメトキシベンゾフェノンジスルホン酸ナトリウム、２−ヒドロキシ−４−メトキシベンゾフェノン、２−ヒドロキシ−４−メトキシベンゾフェノン−５−硫酸、２，２’−ジヒドロキシ−４−メトキシベンゾフェノン、２，４−ジヒドロキシベンゾフェノン、２，２’４，４’−テトラヒドロキシベンゾフェノン、２、２’−ジヒドロキシ−４，４’−ジメトキシベンゾフェノン、２−ヒドロキシ−４−Ｎ−オクトキシベンゾフェノン等のベンゾフェノン系；ジパラメトキシケイ皮酸モノ−２−エチルヘキサン酸グリセリル、２，５−ジイソプロピルケイ皮酸メチル、２，４，６−トリス［４−（２−エチルへキシルオキシカルボニル）アニリノ］−１，３，５−トリアジン、トリメトキシケイ皮酸メチルビス（トリメチルシロキシ）シリルイソペンチル、メトキシケイ皮酸２−エチルヘキシル、パラメトキシケイ皮酸イソプロピル・ジイソプロピルケイ皮酸エステル混合物、ｐ−メトキシハイドロケイ皮酸ジエタノールアミン塩等のケイ皮酸系；２−フェニル−ベンズイミダゾール−５−硫酸、４−イソプロピルジベンゾイルメタン、４−ｔｅｒｔ−ブチル−４’−メトキシジベンゾイルメタン等のベンゾイルメタン系；２−シアノ−３，３−ジフェニルプロパン−２−エン酸２−エチルヘキシルエステル（別名；オクトクリレン）、ジメトキシベンジリデンジオキソイミダゾリジンプロピオン酸２−エチルへキシル、１−（３，４−ジメトキシフェニル）−４，４−ジメチル−１，３−ペンタンジオン、シノキサート、２−エチルヘキシル−２−シアノ−３，３−ジフェニルアクリレート、３−（４−メチルベンジリデン）カンフル、オクチルトリアゾン、４−（３，４−ジメトキシフェニルメチレン）−２，５−ジオキソ−１−イミダゾリジンプロピオン酸２−エチルヘキシル、ビスエチルヘキシルオキシフェノールメトキシフェニル、これらの高分子誘導体、及びシラン誘導体等が挙げられ、目的に応じて１種又は２種以上を用いることができる。
【００４８】
本発明のメイクアップ化粧料は、アイカラー、アイブロウ、ファンデーション、口紅、マスカラ、頬紅、アイライナー、白粉、下地等への応用が可能である。また、本発明のメイクアップ化粧料の剤型としては、水性成分を含有する水性、水中油型、油中水型が挙げられる。
【００４９】
以下に実施例を挙げて、本発明を更に詳細に説明する。尚、これらは本発明を何ら限定するものではない。
【００５０】
製造例１
温度計、攪拌装置及び還流冷却管を備えた４つ口フラスコに、反応溶媒として重合性単量体（ｂ）である、メチルメタクリレート１９．７重量部及びｎ−ブチルアクリレート０．８重量部を入れ、ポリプロピレングリコール（数平均分子量１０００（＊１）を７．７重量部と数平均分子量２０００（＊２）を０．６重量部）及びジメチロールプロピオン酸２．０重量部を加え、内温５０℃とし、次いで、イソホロンジイソシアネート１０．２重量部を加え、９０℃に加温し、この温度で５時間反応させてイソシアネート基及びカルボキシル基を含有するウレタンプレポリマー（ａ）を得た。
得られたウレタンプレポリマー（ａ）溶液を５０℃に保ちながら、トリエタノールアミン２．３重量部を加えて、このウレタンプレポリマー（ａ）中のカルボキシル基を中和した。次いで、この溶液に精製水５６．６重量部を、５０℃で１５分間かけて滴下して、乳白色で透明性のある分散液を得た。
その後、この分散液を５０℃に保温し、この温度で、ラジカル重合触媒として、ｔ−ブチルハイドロパーオキサイドの７重量％水溶液を０．１５重量部とアスコルビン酸１重量％水溶液０．０５重量部を添加して、重合性単量体（ｂ）の重合を開始した。発熱終了後、更に７０℃に昇温して３時間維持することによって、複合樹脂エマルション１を得た。
（複合樹脂エマルション１は、成分（ｂ）を重合した共重合体のガラス転移温度が約９５℃、ウレタンプレポリマー（ａ）と重合性単量体（ｂ）の混合割合が５０：５０である。）
＊１：ポリプロピレングリコール，ジオール型，１０００（和光純薬工業社製  水酸基価：１１１ｍｇＫＯＨ／ｇ）
＊２：ポリプロピレングリコール，ジオール型，２０００（和光純薬工業社製  水酸基価：５６ｍｇＫＯＨ／ｇ）
【００５１】
製造例２
温度計、攪拌装置及び還流冷却管を備えた４つ口フラスコに、重合性単量体（ｂ）であるメチルメタクリレート２０．２重量部及びｎ−ブチルアクリレートを０．２重量部を加え、更にポリプロピレングリコール（前記＊１を７．２重量部、前記＊２を０．５８重量部）及びジメチロールプロピオン酸を２．６重量部加え、内温５０℃とし、次いで、イソホロンジイソシアネートを１０．１重量部加え、９０℃に加温し、この温度で５時間反応させてイソシアネート基及びカルボキシル基を含有するウレタンプレポリマー（ａ）を得た。
得られたウレタンプレポリマー（ａ）溶液を５０℃に保ちながら、トリエタノールアミン２．８重量部を加えて、このウレタンプレポリマー（ａ）中のカルボキシル基の全部を中和した。次いで、この溶液に水性媒体５６．３重量部を、５０℃で１５分間かけて滴下して、乳白色で透明性のある分散液を得た。
その後、この分散液を５０℃に保温し、この温度で、ラジカル重合触媒であるｔ−ブチルハイドロパーオキサイドの７重量％水溶液を０．１４重量部とアスコルビン酸１重量％水溶液０．０６重量部を添加して、重合性単量体（ｂ）の重合を開始した。発熱終了後、更に７０℃に昇温して３時間維持することによって、複合樹脂エマルション２を得た。
（複合樹脂エマルション２は、成分（ｂ）を重合した共重合体のガラス転移温度が約１０２℃、ウレタンプレポリマー（ａ）と重合性単量体（ｂ）の混合割合が５０：５０である。）
【００５２】
製造例３
温度計、攪拌装置及び還流冷却管を備えた４つ口フラスコに、重合性単量体（ｂ）であるメチルメタクリレート１９．６重量部及びｎ−ブチルアクリレートを０．８重量部を加え、更にポリプロピレングリコール（前記＊１を８．７重量部、前記＊２を０．６重量部）及びジメチロールプロピオン酸を２．３重量部加え、内温５０℃とし、次いで、イソホロンジイソシアネートを８．９重量部加え、９０℃に加温し、この温度で５時間反応させてイソシアネート基及びカルボキシル基を含有するウレタンプレポリマー（ａ）を得た。
得られたウレタンプレポリマー（ａ）溶液を５０℃に保ちながら、トリエタノールアミン２．６重量部を加えて、このウレタンプレポリマー（ａ）中のカルボキシル基の全部を中和した。次いで、この溶液に水性媒体５６．５重量部を、５０℃で１５分間かけて滴下して、乳白色で透明性のある分散液を得た。
その後、この分散液を５０℃に保温し、この温度で、ラジカル重合触媒であるｔ−ブチルハイドロパーオキサイドの７重量％水溶液を０．０７重量部とアスコルビン酸１重量％水溶液０．０２重量部を添加して、重合性単量体（ｂ）の重合を開始した。発熱終了後、更に７０℃に昇温して３時間維持することによって、複合樹脂エマルション３を得た。
（複合樹脂エマルション３は、成分（ｂ）を重合した共重合体のガラス転移温度が約９５℃、ウレタンプレポリマー（ａ）と重合性単量体（ｂ）の混合割合が５０：５０である。）
【００５３】
製造例４
温度計、攪拌装置及び還流冷却管を備えた４つ口フラスコに、重合性単量体（ｂ）であるメチルメタクリレート１４．８重量部及びｎ−ブチルアクリレートを０．６重量部を加え、更にポリプロピレングリコール（前記＊１を９．８重量部、前記＊２を０．７重量部）及びジメチロールプロピオン酸を２．６重量部加え、内温５０℃とし、次いで、イソホロンジイソシアネートを１０．１重量部加え、９０℃に加温し、この温度で５時間反応させてイソシアネート基及びカルボキシル基を含有するウレタンプレポリマー（ａ）を得た。
得られたウレタンプレポリマー（ａ）溶液を５０℃に保ちながら、トリエタノールアミン２．９重量部を加えて、このウレタンプレポリマー（ａ）中のカルボキシル基の全部を中和した。次いで、この溶液に水性媒体５３．２重量部を、５０℃で１５分間かけて滴下して、乳白色で透明性のある分散液を得た。
その後、この分散液を５０℃に保温し、この温度で、ラジカル重合触媒であるｔ−ブチルハイドロパーオキサイドの７重量％水溶液を０．１１重量部とアスコルビン酸１重量％水溶液０．０４重量部を添加して、重合性単量体（ｂ）の重合を開始した。発熱終了後、更に７０℃に昇温して３時間維持することによって、複合樹脂エマルション４を得た。
（複合樹脂エマルション４は、成分（ｂ）を重合した共重合体のガラス転移温度が約９５℃、ウレタンプレポリマー（ａ）と重合性単量体（ｂ）の混合割合が６０：４０である。）
【００５４】
実施例１〜８及び比較例１〜７：アイカラー（水中油型）
下記表１に示す処方のアイカラーを調製し、ａ.色移りのなさ、ｂ．化粧持ち、ｃ．化粧膜の柔軟性、ｄ．落としやすさ、を下記の評価方法により評価した。結果も併せて表１に示す。
【００５５】
【表１】
2015196646.tif 000002
【００５６】
＊１：ビニゾール２１４０Ｌ（大同化成工業社製、固型分４３％）
＊２：ＣＡＲＢＯＰＯＬ１３８２（ＬＵＢＲＩＺＯＬ  ＡＤＶＡＮＣＥＤ  ＭＥＴＥＲＩＡＬＳ  Ａ）
＊３：製造例１の複合樹脂エマルション（（ａ）成分：（ｂ）成分の質量比＝５０：５０、（ｂ）成分の理論Ｔｇ９５℃、固形分４０％）
＊４：リカボンドＳＵ−Ｕ０６０９−ＳＳ（中央理化工業社製、（ａ）成分：（ｂ）成分の質量比＝５０：５０、（ｂ）成分の理論Ｔｇ６℃、固形分３０％）
＊５：ＤＹＮＡＭＸ（アクゾノーベル社製、ポリウレタン−１４：アクリレーツコポリマーの質量比＝７０：３０の混合エタノール水溶液、固形分２８％）
＊６：ＹＯＤＯＳＯＬ  ＧＨ８００Ｆ（アクゾノーベル社製、固形分４５％）
【００５７】
（製造方法）
Ａ．成分（１）〜（１１）を均一に混合する。
Ｂ．成分（１２）〜（１８）を加え均一に混合する。
Ｃ．ＡにＢを加え乳化し、成分（１９）〜（２２）を混合する。
Ｄ．Ｃを容器に充填してアイカラーを得た。
【００５８】
（評価方法）
下記の項目について、各試料について専門パネル２０名による使用テストを行い、パネル各人が下記の評価基準にて５段階に評価し評点を付け、各試料のパネル全員の評点の合計から、その平均値を算出し、下記４段階判定基準により判定した。評価項目ａの色移りのなさについては、塗布直後の化粧膜をティッシュで押さえた際の色移りのなさを評価した。評価項目ｂの化粧持ち（色持ちの良さ）については塗布後、約８時間通常の生活をした後に、化粧部位に色が残っているかを評価した。評価項目ｄの落としやすさについては、通常の洗顔料を泡立てて洗顔を行い、簡便に落ちるかどうかを評価した。
＜評価項目＞
ａ．色移りのなさ
ｂ．化粧持ち（色持ちの良さ）
ｃ．化粧膜の柔軟性（つっぱり感のなさ）
ｄ．落としやすさ
＜評価基準＞
（評価結果）：（評点）
非常に良好：５点
良好      ：４点
普通      ：３点
やや不良  ：２点
不良      ：１点
＜判定基準＞
（評点の平均点）        ：（判定）
４．５以上            ：  ◎
３．５以上〜４．５未満：  ○
１．５以上〜３．５未満：  △
１．５未満            ：  ×
【００５９】
表１の結果から明らかな如く、本発明の実施例１〜８のアイカラーは、比較例１〜７のアイカラーに比べ、塗布直後の色移りがなく、化粧膜の柔軟性が高いため、化粧部位に負担感がなく、色持ちの良さと落としやすさを兼ね備えた優れたものであった。これに対して、成分（Ａ）を配合していない比較例１では、耐水性・耐油性をもつ皮膜を形成することができず、乾きも遅いため、色移りのなさと色持ちの良さに欠けるものであった。（ｂ）成分の理論Ｔｇが低い複合樹脂エマルションを用いた比較例２では、化粧膜の柔軟性において満足のいくものが得られなかった。成分（Ａ）の複合樹脂エマルションの代わりにウレタン・アクリル混合ポリマーを用いた比較例３では、化粧膜の連続性に欠けるため、その不均一さから色持ちが悪く、またウレタン由来の柔軟性を十分に発揮できなかった。成分（Ａ）の複合樹脂エマルションの代わりにアクリル酸アルキル共重合体エマルションポリマーを用いた比較例４では、塗膜強度が高く、柔軟性に欠けることから、つっぱり感を感じやすかった。成分（Ｂ）を配合していない比較例５は、柔軟な化粧膜を形成し、色持ちの良さや剥がれにくさといった化粧持ちには優れるものの、耐水性や耐油性の高さから、洗顔の際には落としにくいものであった。成分（Ｂ）の代わりに、皮膜形成性のない高分子化合物を配合した比較例６は、落としやすさは向上するが、乾燥速度が遅くなり、また耐水性が低下するため、色持ちの良いものが得られなかった。更に、成分（Ｂ）のの代わりに、水に不溶性・非膨潤性である皮膜を形成する高分子化合物を配合した比較例７は、洗顔料の活性剤や水性成分との親和性が低く、十分な落としやすさは得れなかった。
【００６０】
実施例９〜１６及び比較例８〜１４：アイブロウ（水系）
下記表２に示す処方のアイブロウを調製し、前記の評価方法により評価した。なお、評価項目ｃの化粧膜の柔軟性については、ごわつきのなさを評価した。結果も併せて表２に示す。
【００６１】
【表２】
2015196646.tif 000003
【００６２】
＊７：ビニブラン  ＧＶ−５６５１（日信化学工業社製、固形分３６％）
【００６３】
（製造方法）
Ａ．成分（１）〜（８）を均一に混合する。
Ｂ．Ａに成分（１２）〜（１８）を加え均一に混合する。
Ｃ．Ｂに成分（１９）〜（２３）を加え均一に混合する。
Ｄ．Ｃを容器に充填してアイブロウを得た。
【００６４】
表２の結果から明らかな如く、本発明の実施例９〜１６のアイブロウは、比較例８〜１４のアイブロウに比べ、化粧膜の柔軟性があるため、ごわつきがなく違和感のない眉毛に仕上がり、化粧膜の色持ちと落としやすさを兼ね備えた優れたものであった。これに対して、成分（Ａ）を配合していない比較例８では、耐水性・耐油性をもつ皮膜を形成することができず、眉毛のセット力に欠けるだけでなく、乾燥速度と色移りしにくさにおいても十分ではなかった。（ｂ）成分の理論Ｔｇが低い複合樹脂エマルションを用いた比較例９では、化粧膜の柔軟性に劣り、眉毛を自然に仕上げることができなかった。成分（Ａ）の複合樹脂エマルションの代わりにウレタン・アクリル混合ポリマーを用いた比較例１０では、化粧膜の均一さに欠けるため、眉毛のセット力に欠け、色持ちも不十分であった。成分（Ａ）の複合樹脂エマルションの代わりにアクリル酸アルキル共重合体エマルションポリマーを配合した比較例１１では、塗膜強度が高く、柔軟性に欠けることから、セットした眉毛が剛直しやすく、自然な印象に仕上げることが難しかった。成分（Ｂ）を配合していない比較例１２は、こすれや剥がれに強く、色持ちには優れるものの、耐水性や耐油性が高いために洗顔時に落としにくかった。成分（Ｂ）の代わりに、皮膜形成性のない高分子化合物を配合した比較例１３は、わずかに落としやすさは向上するものの、乾燥速度が遅くなり、色移りしやすいものであった。更に、成分（Ｂ）の代わりに、水不溶性・非膨潤性の皮膜を形成する高分子化合物を配合した比較例１４は、洗顔時の活性剤や水性成分との親和性が低く、十分な落としやすさを得られず、化粧膜の柔軟性も低いため、ごわつきのある仕上がりとなりやすかった。
【００６５】
実施例１７：ファンデーション（油中水型）
（成分）                                                            （％）
１．パルミチン酸デキストリン                                          ２
２．酸化チタン                                                        ３
３．赤酸化鉄                                                          ０．３
４．黄酸化鉄                                                          ０．８
５．黒酸化鉄                                                          ０．１
６．タルク                                                            ５
７．レシチン                                                          ０．５
８．トリオクタン酸グリセリル                                          ８
９．ジメチルジステアリルアンモニウムヘクトライト                      １
１０．デカメチルシクロペンタシロキサン                                ５
１１．ＰＥＧ−９ポリジメチルシロキシエチルジメチコン  ＊８            ３
１２．微粒子酸化亜鉛                                                １５
１３．デカメチルシクロペンタシロキサン                                ３
１４．メトキシケイヒ酸エチルヘキシル                                １０
１５．ジエチルアミノヒドロキシベンゾイルヘキシルベンゾエイト          ２
１６．ポリビニルアルコール                                            ０．１
１７．精製水                                                        残量
１８．複合樹脂エマルション  ＊９                                      ２
１９．エタノール                                                      ５
２０．１，３−ブチレングリコール                                      １
＊８：ＫＦ−６０２８（信越化学工業社製）
＊９：製造例４の複合樹脂エマルション（（ａ）成分と（ｂ）成分の質量比６０：４０、（ｂ）成分の理論Ｔｇ９５℃、固形分４０％）
【００６６】
（製造方法）
Ａ：成分１〜８を９０℃に加温し、３本ローラーで分散する。
Ｂ：Ａに成分９〜１５を加え９０℃に加温し分散する。
Ｃ：Ｂを４５℃まで冷却する。
Ｄ：成分１６〜２０を混合する。
Ｅ：ＣにＤを加え乳化する。
Ｆ：Ｅを脱泡して、容器に充填し、ファンデーションを得た。
【００６７】
実施例１７で得られたファンデーションは、化粧膜の柔軟性に優れるため、化粧部位につっぱり感などの負担感がなく、耐汗性や耐皮脂性、耐こすれ性があり、化粧持ちに優れるものであった。さらに洗顔時に落としやすく肌に負担をかけにくいものであった。
【００６８】
実施例１８：リキッドルージュ（水中油型）
（成分）                                                            （％）
１．ステアリン酸                                                      １．５
２．水素添加大豆レシチン  ＊１０                                      ０．３
３．ミツロウ                                                          ６
４．トリエタノールアミン                                              １．２
５．水                                                              ２２
６．ポリソルベート８０                                                ０．５
７．セスキオレイン酸ソルビタン                                        ０．２
８．１，３−ブチレングリコール                                        ５．２
９．２％ジメチコン処理酸化チタン                                      １
１０．赤２２６号                                                      ２
１１．黄酸化鉄                                                        ０．２
１２．精製水                                                        残量
１３．トリエタノールアミン                                            ０．５
１４．雲母チタン  ＊１１                                              ２
１５．複合樹脂エマルション  ＊１２                                  １０
１６．ポリ酢酸ビニルエマルション  ＊７                                ５
＊１０：レシチンＣＬＯ（Ｊ−オイルミルズ社製）
＊１１：ＴＩＭＩＲＯ  ＳＰＬＥＮＤＩＤ  ＲＥＤ（メルク社製）
＊１２：製造例３の複合樹脂エマルション（（ａ）成分と（ｂ）成分の質量比５０：５０、（ｂ）成分の理論Ｔｇ９５℃、固形分４０％）
【００６９】
（製造方法）
Ａ．成分（１）〜（３）を１００℃で加熱溶解する。
Ｂ．成分（４）、（５）を９０℃で加熱混合する。
Ｃ．ＡにＢを加え乳化する。
Ｄ．（６）〜（１６）を混合し分散する。
Ｅ．ＣにＤを加え、混合する。
Ｆ．Ｅを容器に充填して、リキッドルージュを得た。
【００７０】
実施例１８で得られたリキッドルージュは、乾燥速度が速いため色移りが少なく、化粧膜は高い柔軟性を有することから、動きの激しい唇上でもつっぱり感や収縮感を感じにくいものであった。また、耐水性と耐油性に優れ、飲み物を飲んでも色落ちや膜抜けがしにくいものであった。さらに洗顔時にはフィルム状で剥がれるため、口唇の凹凸面においても落としやすく口唇に負担をかけにくいものであった。
【００７１】
実施例１９：マスカラ（水中油型）
（成分）                                                            （％）
１．ステアリン酸                                                      ２
２．カルナウバワックス                                                ２
３．キャンデリラワックス                                              ４
４．ミツロウ                                                          ３
５．セトステアリルアルコール                                          ２
６．モノオレイン酸ポリオキシエチレンソルビタン                        １．６
７．セスキオレイン酸ソルビタン                                        ０．６
８．水添ロジン酸ペンタエリスリチル  ＊１３                            ２
９．黒酸化鉄                                                          ５
１０．精製水                                                        残量
１１．アクリル酸アルキルコポリマー  ＊１４                            ２
１２．トリエタノールアミン                                            １．４
１３．複合樹脂エマルション  ＊１５                                  ２０
１４．（ビニルピロリドン／ＶＡ）コポリマー  ＊１６                  １０
＊１３：エステルガム  ＨＰ（荒川工業社製）
＊１４：アキュリン３３Ａ（ＲＯＨＭ  ＧＭＢＨ社製）
＊１５：製造例２の複合樹脂エマルション（（ａ）成分と（ｂ）成分の質量比５０：５０、（ｂ）成分の理論Ｔｇ１０２℃、固形分４０％）
＊１６：アコーンＫＳ（固形分５０%）（大阪有機化学工業社製）
【００７２】
（製造方法）
Ａ．成分（１）〜（９）を１００℃で加熱溶解し、均一に分散する。
Ｂ．成分（１０）〜（１４）を９０℃で加熱混合する。
Ｃ．ＡにＢを加え乳化する。
Ｄ．Ｃを容器に充填して、マスカラを得た。
【００７３】
実施例１９で得られたマスカラ（水中油型）は、乾燥速度が速いため、束付きがしにくく、化粧膜が柔軟であるために睫本来の質感を損なうことのない、しなやかな弾力感を有したものであった。さらには洗顔時に化粧膜がフィルム状で簡単に剥がれ、目元に負担をかけることがない非常に落としやすいものであった。